СПОСОБ ГИДРИРОВАНИЯ ЖИРНЫХ КИСЛОТ С ИСПОЛЬЗОВАНИЕМ ПРОМОТИРОВАННОГО НИКЕЛЕВОГО КАТАЛИЗАТОРА НА НОСИТЕЛЕ

2
1. Способ гидрирования ненасыщенных жирных кислот для получения насыщенных жирных кислот, причем упомянутый способ включает гидрирование ненасыщенной жирной кислоты в присутствии водорода и никелевого катализатора на носителе, причем упомянутый никелевый катализатор содержит оксидный носитель, никель в количестве от 5 до 80 масс.%, рассчитанном как металлический никель на массу катализатора, и марганцевый промотор в количестве от 0,1 до 10 масс.%, рассчитанном как MnO на массу катализатора.
2. Способ по п.1, при котором катализатор содержит никель в количестве от 25 до 60 масс.%, предпочтительно от 30 до 50 масс.%, рассчитанном как металлический никель на массу катализатора.
2
3. Способ по п.1, при котором катализатор содержит марганцевый промотор в количестве от 0,5 до 6 масс.%, предпочтительно от 1 до 5 масс.%, рассчитанном как MnO на массу катализатора.
4. Способ по п.1, при котором носитель представляет собой оксидный носитель, при этом носитель предпочтительно выбран из диоксида кремния, оксида алюминия, диоксида кремния-оксида алюминия, диоксида титана, диоксида циркония и их комбинаций.
5. Способ по п.4, при котором материал оксидного носителя упомянутого катализатора представляет собой диоксид кремния.
6. Способ по п.1, при котором упомянутый катализатор содержит от 10 до 94,9 масс.% диоксида кремния, предпочтительно от 34 до 74,5 масс.%, более предпочтительно от 45 до 69 масс.% в расчете на массу катализатора.
7. Способ по п.1, при котором катализатор имеет средний размер частиц от 0,1 до 50 мкм.
8. Способ по п.1, при котором катализатор суспендируют в каплях, причем капли образуют защитный покрывающий слой, эффективный в предотвращении окисления катализатора, упомянутый защитный покрывающий слой предпочтительно состоит из жирного вещества.
9. Способ по п.1, при котором гидрирование проводят при температуре от 100 до 400°C.
10. Способ по п.1, при котором гидрирование проводят при давлении водорода от 3 до 150 бар.
2
11. Способ по п.1, при котором никелевый катализатор на носителе содержит от 45 до 69 масс.% диоксида кремния в расчете на массу катализатора, никель в количестве от 30 до 50 масс.%, рассчитанном как металлический никель на массу катализатора, и марганцевый промотор в количестве от 1 до 5 масс.%, рассчитанном как MnO на массу катализатора.
12. Способ по п.11, при котором катализатор суспендируют в каплях, причем капли образуют защитный покрывающий слой, эффективный в предотвращении окисления катализатора, упомянутый защитный покрывающий слой предпочтительно состоит из жирного вещества.
13. Способ по п.1, при котором гидрирование проводят в суспензии жирной кислоты, содержащей катализатор.